(57)【要約】【課題】不燃化粧板の製造時に発生するシート状含浸紙の再資源化を図り、且つ不燃化粧板製造時の歩留まりの向上を図る。【解決手段】本発明は、芯材層として無機繊維布、熱硬化性樹脂及び無機充填材を含む難燃ないし不燃化粧板において、前記芯材層に、無機繊維布、熱硬化性樹脂及び無機充填材を含むシート状含浸紙の粉砕物を含有してなることを特徴とする化粧板であり、前記芯材層は、好ましくは、無機繊維布に前記粉砕物と熱硬化性樹脂と無機充填材の混合物を塗布してなるものである。また、本発明は、難燃ないし不燃化粧板の製造方法において、無機繊維布、熱硬化性樹脂及び無機充填材を含有するシート状含浸紙の粉砕物と熱硬化性樹脂と無機充填材との混合物を無機繊維布に塗布してなる芯材層と、熱硬化性樹脂含浸化粧層とを加熱成形することを特徴とする化粧板の製造方法である。【選択図】  図１
2004276313.tif 000002
【特許請求の範囲】
【請求項１】
芯材層と化粧層を有する難燃ないし不燃化粧板において、芯材層に、無機繊維布、熱硬化性樹脂及び無機充填材を含み、さらに、無機繊維布、熱硬化性樹脂及び無機充填材を含有するシート状含浸紙の粉砕物を含んでなることを特徴とする化粧板。
【請求項２】
請求項１に記載の化粧板において、前記芯材層が、無機繊維布に前記粉砕物と熱硬化性樹脂と無機充填材の混合物を塗布してなるものである化粧板。
【請求項３】
請求項１または２に記載の化粧板において、前記粉砕物と無機充填材との配合比（重量比）が１／９９〜７０／３０である化粧板。
【請求項４】
難燃ないし不燃化粧板の製造方法において、無機繊維布、熱硬化性樹脂及び無機充填材を含有するシート状含浸紙の粉砕物と熱硬化性樹脂と無機充填材との混合物を無機繊維布に塗布した芯材層と、熱硬化性樹脂含浸化粧層とを加熱成形することを特徴とする化粧板の製造方法。
【請求項５】
請求項４に記載の化粧板の製造方法において、前記粉砕物が、内壁をセラミックライニング処理された粉砕機で粉砕して得られるものである化粧板の製造方法。
【発明の詳細な説明】
【０００１】
【発明の属する技術分野】
本発明は、主に内装材として様々な用途に使用される難燃ないし不燃化粧板とその製造方法に関するもので、さらにはかかる難燃ないし不燃化粧板の製造時に発生する無機繊維布、熱硬化性樹脂及び無機充填材を含有するシート状塗布紙を再資源化する方法に関するものである。
【０００２】
【従来の技術】
メラミン樹脂化粧板等の有機樹脂系の化粧板は、燃焼時の発熱・発煙が著しく、オフィス、台所、等の耐燃焼性の要求される用途には信頼性が欠けている。それに代わるものとして水酸化アルミニウム、水酸化カルシウム等の水酸化物を主体とした無機系の難燃ないし不燃化粧板が使用されてきた。このような化粧板は、例えば以下のようにして製造される。
即ち、無機水酸化物等の無機充填材とフェノール樹脂あるいはメラミン樹脂を配合し、これをガラス不織布等の無機繊維布に含浸し、次いで乾燥して得られる芯材層用シート材料を所望する製品厚みに応じて複数枚重ね合わせ、更にシート材料の表面又は表裏面に、メラミン樹脂を化粧紙に含浸した化粧層用シート材料を重ね、加熱加圧積層成形して得られる。
【０００３】
この難燃ないし不燃化粧板の製造工程で発生する不良のシート状含浸紙やその不要の端材などはその性質上焼却による廃棄が困難であり、一般的には埋め立て処理されてきた。しかしながら、年々埋め立て場が減少している現状では、埋め立て処理を続けることの困難さは明白である。
メラミン樹脂化粧板の再利用に関しては、例えば特許文献１などに記載されている。
【０００４】
【特許文献１】
特開２０００−３０１６８４号公報
【０００５】
【発明が解決しようとする課題】
本発明は、従来は埋め立てによる廃棄処理がなされていた無機繊維布、熱硬化性樹脂及び無機充填材を含有するシート状含浸紙を、新たな化粧板の一成分として再使用することにより、廃棄物の減量化と資源の有効利用を図るものである。
【０００６】
【課題を解決するための手段】
このような目的は、下記の本発明（１）〜（４）によって達成される。
（１）  芯材層と化粧層を有する難燃ないし不燃化粧板において、芯材層に、無機繊維布、熱硬化性樹脂及び無機充填材を含み、さらに、無機繊維布、熱硬化性樹脂及び無機充填材を含有するシート状含浸紙の粉砕物を含んでなることを特徴とする化粧板。
（２）  前記（１）に記載の化粧板において、前記芯材層が、無機繊維布に前記粉砕物と熱硬化性樹脂と無機充填材の混合物を塗布してなるものである化粧板。
（３）  前記（１）または（２）に記載の化粧板において、前記粉砕物と無機充填材との配合比（重量比）が１／９９〜７０／３０である化粧板。
・  燃ないし不燃化粧板の製造方法において、無機繊維布、熱硬化性樹脂及び無機充填材を含有するシート状含浸紙の粉砕物と熱硬化性樹脂と無機充填材との混合物を無機繊維布に塗布した芯材層と、熱硬化性樹脂含浸化粧層とを加熱成形することを特徴とする化粧板の製造方法。
・  前記（４）に記載の化粧板の製造方法において、前記粉砕物が、内壁をセラミックライニングされた粉砕機で粉砕して得られるものである化粧板の製造方法。
【０００７】
【発明の実施の形態】
本発明の難燃ないし不燃化粧板（以下、単に「化粧板」という）は、芯材層に、無機繊維布、熱硬化性樹脂及び無機充填材を含み、さらに、無機繊維布、熱硬化性樹脂及び無機充填材を含有するシート状含浸紙の粉砕物を含んでなることを特徴とするものである。また、本発明の化粧板の製造方法は、無機繊維布、熱硬化性樹脂及び無機充填材を含有するシート状含浸紙の粉砕物と熱硬化性樹脂と無機充填材との混合物を無機繊維布に含浸した芯材層とし、熱硬化性樹脂含浸化粧層とともに加熱成形することを特徴とするものである。
【０００８】
本発明の化粧板及びその製造方法について説明する。図１は本発明の化粧板の一例であり、１は化粧板、２は芯材層用シート材料、３は化粧層用シート材料である。
本発明の特徴は、無機繊維布に、フェノール樹脂等の熱硬化性樹脂と水酸化アルミニウム、水酸化カルシウムなどの無機充填材との配合物を含浸し乾燥して得られる芯材層用シート材料において、別途このような芯材層用シート材料ないしその類似物であるシート状含浸紙の粉砕物を充填材として前記配合物に配合することにある。
前記シート状含浸紙の粉砕物は、同種ないし類似の芯材層用シートに適用することが好ましいが、特に限定されるものではない。
【０００９】
本発明の化粧板の芯材層について説明する。芯材層は、無機繊維布、熱硬化性樹脂及び無機充填材、さらに、無機繊維布、熱硬化性樹脂及び無機充填材を含有するシート状含浸紙の粉砕物を含む。無機繊維布としては、特に限定されないが、一般にガラス不織布、好ましくは坪量３０〜１００ｇ／ｍ２のガラス不織布が使用される。かかるガラス不織布を使用することにより、芯材層用シート材料に熱硬化性樹脂及び無機充填材、さらには前記粉砕物を多量に含ませることができる。熱硬化性樹脂としては、フェノール樹脂、メラミン樹脂、エポキシ樹脂等があるが、フェノール樹脂、メラミン樹脂が好ましい。これにより耐燃焼性を向上させることができる。フェノール樹脂はアンモニア水、トリエチルアミン等のアミン系の触媒を用いたレゾール樹脂が一般的である。無機充填材としては、いかなるものも使用することができ、特に限定されないが、水酸化アルミニウム、水酸化マグネシウムなどの水酸化物が好ましい。これにより、耐燃焼性をさらに向上させることができる。熱硬化性樹脂と無機充填材の配合割合は芯材層の強度と不燃化粧板の耐燃焼性との両立のため５〜６０重量％対４０〜９５重量％が適当である。熱硬化性樹脂の配合割合が５重量％より少ないと低強度となり施工時や使用時に壊れやすく、６０重量％より多いと乾燥と硬化が困難となり不均一硬化となり反りが発生しやすい。特に耐燃焼性が要求される場合、熱硬化性樹脂の配合割合は３〜１３重量％が好ましい。
【００１０】
化粧板の芯材層用シート材料に含浸される前記粉砕物と無機充填材は、好ましくは、１／９９〜７０／３０重量％の範囲になるよう配合して使用する。この配合比が１／９９重量％未満では適用量が僅少であり、不要なシート状含浸紙の処理という主旨にそぐわなくなる。また、この配合比が７０／３０重量％を超えると粉砕物中の繊維状ガラスが増加し、無機繊維布に含浸する際の流動性が低下して、平滑なシート状含浸紙を得ることができない場合がある。熱硬化性樹脂と無機充填材と前記粉砕物の配合物は、そのまま、あるいは水、メタノール等のアルコールにより希釈し、次いで、無機繊維布に含浸処理される。
【００１１】
本発明に用いられるシート状含浸紙の粉砕物について説明する。
このシート状含浸紙の粉砕物は、無機繊維布、熱硬化性樹脂及び無機充填材を含有する含浸紙のうち不要となったものを粉砕して得ることができるが、これに限定されない。この粉砕物は、粒度２００μｍ以下のものが９５重量％以上であることが好ましい。２００μｍ以上が５重量％を超えると塗布時の流動性が小さくなり、均一な厚さに塗布することが困難な場合がある。作業性や得られた化粧板の表面平滑性から、最大粒径は１００μｍ以下が特に好ましい。
【００１２】
シート状含浸紙の粉砕物を得るためには、まずシュレッダー  シートペレタイザー等で１０ｍｍ程度に裁断することが好ましい。次いで、裁断品は内壁をセラミックライニングされたボールミル等の粉砕機で粉砕して得ることが好ましい。ボールミルを使用する場合、装填されるボールは、セラミックボールが好ましい。
一般に金属の回転体による粉末化の場合、不燃化粧板の性質上無機充填材による装置内部の磨耗が起こり金属、金属酸化物が不純物として混入する。金属や金属酸化物の混入した材料は着色や長期の使用期間内に変色を引き起こすので好ましくない。これに対して、内壁をセラミックライニング処理された粉砕機の場合にはセラミックライニングが磨耗しても混入した不純物は着色や変色の問題は引き起こさないので望ましい粉砕機である。
【００１３】
ボールミルで粉砕する場合、ボールミルに装填するボールの径、重量あるいは材料の投入量、回転数及び処理時間などを適宜設定することにより望ましい粒度の不燃化粧板の粉末を得ることができる。
粉砕後一般的には異物及び未粉砕物の除去のために振動篩等が用いられる。
【００１４】
本発明の化粧板に用いる化粧層について説明する。化粧層用のシート材料には、通常、化粧層用繊維シート基材に熱硬化性樹脂を含浸したものが使用される。繊維シート基材はパルプ、リンター、合成繊維、ガラス繊維等からつくられる。熱硬化性樹脂としては着色が容易であることから、通常メラミン樹脂が使用され酸性の硬化剤を適宜配合することができる。
【００１５】
化粧層用シート材料は化粧層として上述の芯材層用シート材料の表面に積層一体化されるが、反りの防止等のために裏面側にも化粧層用シート材料と同等のシート材料を使用することが好ましい。
【００１６】
【実施例】
以下、実施例及び比較例により具体的に説明するが、本発明はこれに限定されるものではない。
【００１７】
［シート状含浸紙の粉砕物の製造］
坪量７５ｇ／ｍ２ のガラス不織布に平均粒径４５μｍの水酸化アルミニウム９２重量％、アンモニアを触媒としたレゾール型フエノール樹脂８重量％の配合物を塗布した。更に１８０℃の熱風乾燥機内で１５分処理してガラス不織布に対する含浸量１５倍（重量）の芯材層用シート材料を得た。
次に約３０ｃｍ幅にシャーリング機で裁断した後、シートペレタイザー（朋来社製）で１０ｍｍ角程度に粗砕した。次に３〜６ｃｍ径のセラミックボール５００Ｋｇを装填した８００リットルの内壁をセラミックライニング処理されたボールミルに、前記粗砕材料１５０Ｋｇを投入して３時間粉砕処理した。その後１８０μｍの網を装着した振動篩に掛け、粒度２００μｍ以下の割合が９９％のシート状含浸紙の粉砕物を製造した。
【００１８】
［実施例］
坪量７５ｇ／ｍ２のガラス不織布に平均粒径４５μｍの水酸化アルミニウム６０重量％、上記シート状含浸紙の粉砕物３２重量％及びアンモニアを触媒としたレゾール型フエノール樹脂８重量％の配合物を含浸し、ガラス不織布に対する含浸量１５倍（重量）の芯材層用シート材料２を得た。次に、坪量６０ｇ／ｍ２の化粧原紙に硬化剤を含むメラミン樹脂を含浸し、化粧原紙に対する樹脂含浸率１００重量％の化粧層用シート材料３を得た。芯材層用シート材料４枚とこの上下に化粧層用シート材料各１枚を重ねて１４０℃、９０ｋｇ／ｃｍ２の条件下で３０分間成形して厚さ２．５ｍｍの化粧板１を得た。シート状含浸紙の粉砕品と水酸化アルミニウムの配合比（重量）は約３５／６５である。
【００１９】
［比較例］
坪量７５ｇ／ｍ２ のガラス不織布に平均粒径４５μｍの水酸化アルミニウム９２重量％、アンモニアを触媒としたレゾール型フエノール樹脂８重量％の配合物を塗布し、ガラス不織布に対する塗布量１５倍（重量）の芯材層用シート材料を得た。次に坪量６０ｇ／ｍ２の化粧原紙に硬化剤を含むメラミン樹脂を含浸し、化粧原紙に対する樹脂含浸率１００重量％の化粧層用シート材料を得た。芯材層用シート材料４枚とこの上下に化粧層用シート材料各１枚を重ねて１４０℃、９０ｋｇ／ｃｍ２の条件下で３０分間成形して厚さ２．５ｍｍの不燃化粧板を得た。
【００２０】
実施例及び比較例で作製した不燃化粧板について特性を評価した。
測定方法は、以下の通りである。
外観：目視による。
基材燃焼試験：旧建設省告示第１８２８号による。
曲げ強度：ＪＩＳ  Ｋ  ６９０２による。
その結果を以下に示す。
【００２１】
【表１】
2004276313.tif 000003
【００２２】
上記の結果から明らかなように、実施例で得られた化粧板は、ガラス繊維布、フェノール樹脂及び水酸化アルミニウムを含むシート状含浸紙の粉砕物を含有したものであるが、基材燃焼試験（旧建設省告示第１８２８号に準ずる）に合格するなど、比較例で得られた従来のものと同等の性能を有するものであった。
【００２３】
【発明の効果】
本発明は、芯材層として無機繊維布、熱硬化性樹脂及び無機充填材を含む難燃ないし不燃化粧板において、前記芯材層に、無機繊維布、熱硬化性樹脂及び無機充填材を含むシート状含浸紙の粉砕物を含有してなることを特徴とする化粧板及びその製造方法であり、化粧板の製造時に発生する不要となったシート状含浸紙の再資源化を図ることができる。従って、埋め立て処理に必要な場所の確保等の問題が回避でき、且つ化粧板製造時の製品歩留まり向上を図ることが出来る。
本発明による化粧板は、すべての原料を通常の新規な材料で製造した化粧板と同等の性能のものが得られるので、工業的に有用な製造方法を提供するものである。
【図面の簡単な説明】
【図１】実施例及び比較例で得られた化粧板の概略断面図。
【符号の説明】
１  化粧板
２  芯材層用シート材料
３  化粧層用シート材料
【図１】
2004276313.tif 000004